"少なくとも部分的にポリマーメッシュ又はタイトメッシュ繊維のコーティングが施された表面を有する内部人工器官。前記メッシュ繊維が、以下からなる群から選択される少なくとも1つの生体安定性又は生分解性ポリマーから構成されることを特徴とする、請求項1に記載の内部人工器官:ポリウレタン、ポリエチレンテレフタレート、ポリ塩化ビニル、ポリビニルエステル、ポリビニルアセタール、ポリアミド、ポリイミド、ポリアクリルニトリル、ポリエーテル、ポリエステル、ポリアミノ酸、多糖類、ポリ乳酸、ポリグリコリド、ラクチド-co-グリコリド、キトサン、カルボキシアルキルキトサン、コラーゲン、ポリエチレングリコール、ポリビニルピロリドン、ポリホスファゼン、ポリスチレン、ポリスルホンならびにそれらの誘導体、ブロックポリマー、コポリマー及び前述のポリマーの混合物。前記メッシュ繊維コーティングがメッシュを有することを特徴とする、請求項1又は2に記載の内部人工器官。前記メッシュが、0.01μmから1000μmの範囲の平均縦径及び/又は0.01μmから1000μmの範囲の平均横径を有することを特徴とする、請求項3に記載の内部人工器官。前記メッシュ繊維コーティングの糸が多孔質であることを特徴とする、請求項1~4のいずれかに記載の内部人工器官。前記メッシュ繊維コーティングの気孔率が、1.2kPaの圧力差で毎分平方センチメートル当たり1~150mlの空気の通気度として定義されていることを特徴とする、請求項1~5のいずれかに記載の内部人工器官。前記メッシュ繊維コーティングの気孔率が、100から300ml/cm2分、特に150から250ml/cm2分の透水性として定義されていることを特徴とする、請求項1~6のいずれかに記載の内部人工器官。さらに、少なくとも1つの増殖抑制、抗炎症、抗移動、消炎、抗血管新生、細胞増殖抑制、細胞毒性、抗再狭窄、抗腫瘍、抗細菌及び/又は抗真菌剤を含むことを特徴とする、請求項1~7のいずれかに記載の内部人工器官。さらに、少なくとも1つの増殖抑制、抗炎症、抗移動、消炎、抗血管新生、細胞増殖抑制、細胞毒性、抗再狭窄、抗腫瘍、抗細菌及び/又は抗真菌剤が、以下を含む又は以下から構成される群から選択されることを特徴とする、請求項8に記載の内部人工器官:アブシキシマブ、アセメタシン、アセチルビスミオンB、アクラルビシン、アデメチオニン、アドリアマイシン、アエスシン、アフロモゾン、アカゲリン、アルデスロイキン、アミドロン、アミノグルテセミド、アムサクリン、アナキンラ、アナストロゾール、アネモニン、アミノプテリン、抗真菌薬、抗血栓薬、アポシマリン、アルガトロバン、アリストラクタム‐AII、アリストロキン酸、アスコマイシン、アスパラギナーゼ、アスピリン、アトルバスタチン、オーラノフィン、アザチオプリン、アジスロマイシン、バッカチン、バフィロマイシン、バシリキシマブ、ベンダムスチン、ベンゾカイン、ベルベリン、ベツリン、ベツリン酸、ビロボール、ビスパルセノリジン、ブレオマイシン、ボンブレスタチン、ボスウェリア酸及びその誘導体、ブルセアノールA、B、C、ブリオフィリンA、ブスルファン、アンチトロンビン、ビバリルジン、カドヘリン、カンプトテシン、カペシタビン、o‐カルバモイル-フェノキシ酢酸、カルボプラチン、カルムスチン、セレコキシブ、セファランチン、セリバスタチン、CETP阻害剤、クロラムブシル、リン酸クロロキン、シクトキシン、シプロフロキサシン、シスプラチン、クラドリビン、クラリスロマイシン、コルヒチン、コンカナマイシン、クマジン、C型ナトリウム利尿ペプチドCNP、クドライソフラボンA、クルクミン、シクロホスファミド、シクロスポリンA、シタラビン、ダカルバジン、ダクリズマブ、ダクチノマイシン、ダプソン、ダウノルビシン、ジクロフェナク、1,11-ジメトキシカンチン-6-オン、ドセタキセル、ドキソルビシン、ダウノマイシン、エピルビシン、エポチロンA及びB、エリスロマイシン、エストラムスチン、エトポシド、エベロリムス、フィルグラスチム、フルロブラスチン、フルバスタチン、フルダラビン、フルダラビン-5’-二水素リン酸塩、フルオロウラシル、ホリマイシン、ホスフェストロール、ゲムシタビン、グハラキノシド、ギンクゴール、ギンコール酸、グリコシド1a、4-ヒドロキシオキシシクロホスファミド、イダルビシン、イホスファミド、ジョサマイシン、ラパコール、ロムスチン、ロバスタチン、メルファラン、ミデカマイシン、ミトキサントロン、ニムスチン、ピタバスタチン、プラバスタチン、プロカルバジン、マイトマイシン、メトトレキサート、メルカプトプリン、チオグアニン、オキサリプラチン、イリノテカン、トポテカン、ヒドロキシカルバミド、ミルテフォシン、ペントスタチン、ペガスパラガーゼ、エキセメスタン、レトロゾール、フォルメスタン、ミトキサントロン、ミコフェノール酸モフェチル、β-ラパコン、ポドフィロトキシン、ポドフィリン酸2-エチルヒドラジン、モルグラモスチムrhuGM-CSF、ペグインターフェロンα-2b、レノグラスチムr-HuG-CSF、マクロゴール、セレクチンサイトカインアンタゴニスト、サイトカイニン阻害剤、COX-2阻害剤、アンギオペプチン、筋細胞の増殖を阻害するモノクローナル抗体、bFGF拮抗薬、プロブコール、プロスタグランジン、1-ヒドロキシ-11-メトキシカンチン-6-オン、スコポレチン、NOドナー、四硝酸ペンタエリスリトール及びシドノンイミン、Sニトロソ誘導体、タモキシフェン、スタウロスポリン、β-エストラジオール、α-エストラジオール、エストリオール、エストロン、エチニルエストラジオール、メドロキシプロゲステロン、シピオン酸エストラジオール、エストラジオール安息香酸塩、トラニラスト、カメバカウリン、テルペノイド、ベラパミル、チロシンキナーゼ阻害剤、チロホスチン、パクリタキセル及びその誘導体、6-α-ヒドロキシパクリタキセル、タキソテール、モフェブタゾン、ロナゾラク、リドカイン、ケトプロフェン、メフェナム酸、ピロキシカム、メロキシカム、ペニシラミン、ヒドロキシクロロキン、金チオリンゴ酸ナトリウム、オキサセプロール、β-シトステリン、ミルテカイン、ポリドカノール、ノニバミド、レボメントール、エリプチシン、コルセミド、サイトカラシンA-E、インダノシン、ノカダゾール、バシトラシン、ビトロネクチン受容体アンタゴニスト、アゼラスチン、グアニジルシクラーゼ刺激薬、メタロプロテイナーゼ-1、-2の組織阻害剤、遊離核酸、ウイルストランスミッタに組み込まれた核酸、DNA及びRNA断片、プラスミノーゲン活性化因子阻害剤-1、プラスミノーゲン活性化因子阻害剤-2、アンチセンスオリゴヌクレオチド、VEGF阻害剤、IGF-1、抗生物質、セファドロキシル、セファゾリン、セファクロル、セフォキシチン、トブラマイシン、ゲンタマイシン、ペニシリン、ジクロキサシリン、オキサシリン、スルホンアミド、メトロニダゾール、エノキサパリン、ヘパリン、ヒルジン、PPACK、プロタミン、プロウロキナーゼ、ストレプトキナーゼ、ワルファリン、ウロキナーゼ、血管拡張剤、ジピリダモール、トラピジル、ニトロプルシド、PDGF拮抗薬、トリアゾロピリミジン、セラミン、ACE阻害薬、カプトプリル、シラザプリル、リシノプリル、エナラプリル、ロサルタン、チオプロテアーゼ阻害剤、プロスタサイクリン、バピプロスト、インターフェロンα、β、γ、ヒスタミン拮抗薬、セロトニン阻害薬、アポトーシス阻害剤、アポトーシス調節剤、ハロフギノン、ニフェジピン、トコフェロール、トラニラスト、モルシドミン、茶ポリフェノール、エピカテキンガレート、エピガロカテキンガレート、レフルノミド、エタネルセプト、スルファサラジン、エトポシド、ジクロキサシリン、テトラサイクリン、トリアムシノロン、ムタマイシン、プロカインアミド、レチノイン酸、キニジン、ジソピラミド、フレカイニド、プロパフェノン、ソタロール、天然及び合成ステロイド、イノトジオール、マキロシドA、グハラキノシド、マンソニン、ストレブロシド、ヒドロコルチゾン、ベタメタゾン、デキサメタゾン、非ステロイド性物質NSAIDS、フェノプロフェン、イブプロフェン、インドメタシン、ナプロキセン、フェニルブタゾン、抗ウイルス薬、アシクロビル、ガンシクロビル、ジドブジン、クロトリマゾール、フルシトシン、グリセオフルビン、ケトコナゾール、ミコナゾール、ナイスタチン、テルビナフィン、抗原虫剤、クロロキン、メフロキン、キニーネ、天然テルペノイド、ヒポカエスクリン、バリントゲノール-C21-アンゲレート、14-デヒドロアグロスチスタチン、アグロスケリン、アグロスチスタチン、17-ヒドロキシアグロスチスタチン、オバトジオリド、4,7-オキシシクロアニソメリン酸、バッカリノイドB1、B2、B3、B7、ツベイモシド、ブルセアンチノシドC、ヤダンジオシドN及びP、イソデオキシエレファントピン、トメンファントピンA及びB、コロナリンA、B、C、D、ウルソル酸、ヒプタチン酸A、イソイリドゲルマナール、メイテンホリオール、エフサンチンA、エクスシサニンA及びB、ロンギカウリンB、スクルポネアチンC、カメバウニン、ロイカメニンA及びB、13,18-デヒドロ-6-α-セネシオイルオキシチャパリン、タキサマイリンA及びB、レジニロール、トリプトライド、シマリン、ヒドロキシアノプテリン、プロトアネモニン、塩化ケリブリン、シノコクリンA及びB、ジヒドロニチジン、塩化ニチジン、12-β-ヒドロキシプレグナジエン-3,20-ジオン、ヘレナリン、インジシン、インジシン-N-酸化物、ラシオカルピン、イノトジオール、ポドフィロトキシン、ジュスチシジンA及びB、ラレアチン、マロテリン、マロトクロマノール、イソブチリルマロトクロマノール、マキロサイドA、マルカンチンA、マイタンシン、ライコリディシン、マルゲチン、パンクラチスタチン、リリオデニン、ビスパルテノリジン、オキソウシンサニン、ペリプロコサイドA、ウルソル酸、デオキシプソロスペルミン、プシコルビン、リシンA、サンギナリン、マヌー小麦酸、メチルソルビフォリン、スファセリアクロメン、スチゾフィリン、マンソニン、ストレブロサイド、ジヒドロウサムバレンシン、ヒドロキシウサムバリン、ストリキノペンタミン、ストリキノフィリン、ウサムバリン、ウサムバレンシン、リリオデニン、オキソウシンサニン、ダフノレチン、ラリシレシノール、メトキシラリシレシノール、シリンガレシノール、シロリムス及びバイオリムスA9などのその誘導体、エベロリムス、マイオリマス、ノボリムスnovolimus、ピメクロリムス、リダホロリムスridaforolimus、タクロリムスFK506、テムシロリムス及びゾタロリムス、ソマトスタチン、ロキシスロマイシン、トロレアンドマイシン、シンバスタチン、ロスバスタチン、ビンブラスチン、ビンクリスチン、ビンデシン、テニポシド、ビノレルビン、トロホスファミド、トレオスルファン、テモゾロミド、チオテパ、トレチノイン、スピラマイシン、ウンベリフェロン、デスアセチルビスミオンA、ゼオリン、ビスミオンA及びB。前記内部人工器官が、外部血液適合性層及び/又は内部血液適合性層を備えていることを特徴とする、請求項1~9のいずれかに記載の内部人工器官。前記内部人工器官が、ステントであることを特徴とする、請求項1~10のいずれかに記載の内部人工器官。前記内部人工器官が、身体通路の壁の病変、狭窄、再狭窄、ステント内再狭窄、遅発性ステント血栓症、動脈硬化症、血管閉塞、血管狭窄、収縮した心臓弁、動脈瘤、人体の人工的な出口や入口、人体の管腔の押し付けlayingを予防、軽減又は治療するためのものであることを特徴とする、請求項1~11のいずれかに記載の内部人工器官。以下の工程を含む内部人工器官のコーティングのための方法:a内部人工器官を提供する工程、b揮発性溶媒中でポリマーを溶解する工程、c内部人工器官の表面にスプレー又は電気紡糸によりポリマーからなるメッシュ繊維を塗布する工程。実施例実施例1:ポリマーによる内部人工器官の支柱の事前コーティング内部人工器官の支柱を0.5PLGA溶液でスプレーコーティングした。この目的のために、ステントは、規定の回転速度で回転する、回転及び前送り装置の回転軸に固定されている細い金属棒で水平に吊り下げられている。前送り及び回転速度の規定の振幅及びステントとノズルとの間の規定の距離で、ステントにスプレー溶液をスプレーする。室温で乾燥させ、一晩排気フード内に格納した後、再度秤量する。ステント支柱又は内部人工器官の支柱の事前コーティングは、メッシュ繊維の支柱への接着性をよりよくする。実施例2:ポリマーを含有する抗増殖活性物質による内部人工器官の支柱全体の事前コーティングスプレー溶液:145.2mgのPLGA又はポリスルホン及び48.4mgのラパマイシン又はラパマイシン比率20~90の活性薬剤とパクリタキセル、シクロスポリンA、サリドマイド、Fusadilなどの一つ以上のさらなる活性薬剤とを適切に組み合わせた33スプレー溶液をクロロホルムで満たして22gにする。このスプレー溶液を、既に実施例1に記載したようにステントに塗布する。ステントは、ベアステント、血液適合性コーティングステント及び/又はスプレー法又は浸漬法により活性薬剤層でコーティングされたステントであってもよい。支柱のみをコーティングするためのスプレー溶液は、一般的に以下のメッシュ繊維スプレーコーティングとは異なる別の活性薬剤を含んでいる。実施例3:ポリマーを含有する抗菌活性物質による例えば尿道又は恥骨上カテーテル上の内部人工器官の事前コーティング溶液:144.5mgのPVPと、対応する抗菌及び抗黴の活性薬剤とを組み合わせた例えばエリスロマイシンとテルビナフィン3:1W:W32のスプレー溶液をクロロホルムで満たして22gにする。実施例1で説明したように、このスプレー溶液を、全体に均一に且つ隙間なく、スプレー法ディッピング法も可能によって表面に塗布する。実施例4:PLGAメッシュ繊維による内部人工器官の全体又は支柱隙間オーバーラップ全体のコーティング乾燥後、部分的に予め拡張した内部人工器官に、密透湿メッシュ繊維を塗布するために、実施例1と同じスプレーコーティング装置で3のクロロホルムを含むPLGA溶液をスプレーする。実施例5:滑らかな内壁と外面上にPUメッシュ繊維コーティングが施された全体又は支柱隙間オーバーラップ全体がメッシュ繊維コーティングされた内部人工器官の生産内部人工器官を磨かれたステンレス鋼の棒にしっかり取り付け、THF約16中の粘性のポリウレタンPU溶液例えばAvansourceバイオマテリアル社からのchronoflexC65Dに浸漬させる。その後、少し乾燥した表面に、スプレー装置により、THF中6PU溶液例えば、CChronoflex80Aを塗布して均一なメッシュ繊維層にする。乾燥後、メッシュ繊維コーティングされたステントを、金属棒から慎重に取り除く。実施例6A:バルーンカテーテル上で捲縮された内部人工器官へのメッシュ繊維コーティング前処理したステントをバルーンカテーテルで捲縮し、その後、実施例2に係るクロロホルム中の5PLGAスプレー溶液0.54dl/gの固有粘度を持つエボニック社からのResomerRG504Hで、全体をコーティングする。実施例7A:PDLGメッシュ繊維によるステントの支柱隙間オーバーラップ全体のコーティング10のステント夫々の支柱に、0.5のPDLG溶液1.03dl/gの固有粘度を持つピューラック社からのPurasorbPDLG5010のみをあらかじめスプレーした。この事前コーティングでメッシュ繊維の支柱に対する良好な接着性を確保した。乾燥後、ステントに3PDLG溶液をスプレーし、緻密なメッシュ繊維を塗布した。コーティングは、変向点がステントの外側にくるようにステントの右端及び左端の上でスプレーされた。非拡張型ステントへのPLGAメッシュ繊維コーティング及び100事前拡張ステントのコーティングは、バルーンカテーテル上で捲縮されて直径4mmに拡張された後に破れた。50事前拡張ステントのPDGLメッシュ繊維コーティングは、捲縮及び拡張時無傷のままであった。50事前拡張ステントのコーティングの機能は、不活性雰囲気なしで5日間貯蔵した後もまだ変化はなかった。実施例6B:脱硫再アセチル化ヘパリンによる内部人工器官の血液適合性コーティング医療用ステンレスLVM316で作られた非拡張型ステントを15分間、超音波槽中でアセトンとエタノールで脱脂し、100°Cの乾燥キャビネット中で乾燥する。その後、5分間エタノール/水混合物50/50v/vの中で2の3-アミノプロピルトリエトキシシラン溶液に浸漬した後、5分間100°Cで乾燥させる。その後ステントを脱イオン水で一晩洗浄する。3mgの脱硫及び再アセチル化ヘパリンを、4°CでpHが4.75の30mlの0.1MMES緩衝液2-N-モルホリノエタンスルホン酸中に溶解し、30mgのN-シクロヘキシル-N’-2-モルホリノエチルカルボジイミド-メチル-p-トルエンスルホン酸を追加する。ステントをこの溶液中で15時間、4°Cで撹拌する。その後、2時間ごとに水、4MNaCl溶液、水で洗浄する。実施例7B:ポリウレタンのメッシュ繊維でコーティングされた内部人工器官の血液適合性コーティング実施例6B及び3に示すように、表面の血液適合性コーティングと同じ方法を、例えばPUのメッシュ繊維に適用し、それによってメッシュ繊維を備えた血液適合性表面を有する内部人工器官を製造することができる。実施例8:ポリウレタンの例で、滑らかな内壁とスプレーされた外壁とを備えた内部人工器官の製造磨かれたステンレス鋼棒を、ポリウレタンの人工血管を製造するための浸漬/スプレー工程のための担体材料として使用する。滑らかな内壁を得るために、まず、THF中の粘性PU溶液例えばCarbothaneのPC-3575Aに金属棒を浸漬する。続いて、6ポリウレタンTHF溶液を事前コーティングされた金属棒にスプレーする。乾燥させた後、内部人工器官を60°CのSDS溶液と一緒に槽で30分間培養し、その後、金属棒から切り離す。このようにして得られた内部人工器官の壁の厚みは1mmである。壁の厚みは、スプレー工程で調整可能である。所望の壁の厚さの範囲は、好ましくは1~1.5mmである。内部人工器官の直径及び長さは可変であり、ステンレス鋼棒の直径と長さに依存する。実施例9:界面活性剤Tween20の混合剤を含むポリカーボネートウレタンのメッシュ繊維による内部人工器官のコーティングスプレーメッシュ繊維として、溶液中の固形分の割合に基づいて、5、10及び20の量の界面活性剤を含むTHF中の1.5~6ポリカーボネートウレタン溶液を製造する。ポリカーボネートウレタン界面活性剤THF溶液でのコーティング中に、シリンダを規定の速度で長手方向に前後に移動すると同時にその縦軸周りに回転させる。スプレー溶液中のポリマー濃度が高いほど、得られる糸は厚くなる。低濃度では、非常に薄い糸のみが現れ、その構造はスプレー溶液の液滴によって接合する。層が厚くなるほど、メッシュ繊維は水に対しより良いぬれ挙動及び拡散挙動を示す。ただし、界面活性剤の濃度の変化は、水の又は水のような液体の拡散挙動或いはメッシュ繊維の表面のぬれ挙動にほとんど影響しない。メッシュ繊維は、できるだけ均一に塗布される。スプレーされた内部人工器官に応じて層の厚さを変化させている。本明細書に記載された表面の場合には、例えば20μmより厚くしない。実施例10:生体安定性ポリマー繊維の分子透過性メッシュ繊維による拡張食道ステントのコーティング親水性ポリマーの量が多いスプレー溶液:ポリエーテルスルホン/PVP溶液:24.0mgのPS及び1.4mgのPVPを秤量し、クロロホルムで満たして3グラムにする0.80のPS、0.047のPVP必要に応じて、実施例1に従ってポリエーテルスルホンの支柱コーティング基本層のみを、活性薬剤の有無、親水性ポリマー添加剤の有無にかかわらず、ポリエーテルスルホンに塗布してもよい。活性薬剤の例を使用したスプレー溶液aPS/シンバスタチン/PVP溶液:23.2mgのPS、8.8mgのシンバスタチン及び3.2mgのPVPを秤量し、クロロホルムで満たして4グラムにする→0.58のPS、0.22のシンバスタチン、0.08のPCPb.13.2mgのPS及び4.4mgのパクリタキセルを秤量し、クロロホルムで満たして2グラムにする→0.66のPS、0.22のパクリタキセルc.11.6mgのPS、3mgのPVPと4.4mgのパクリタキセルを秤量し、クロロホルムで満たして2グラムにする→0.58のPS、0.15PVP、0.22のパクリタキセル活性薬剤又は活性薬剤の組み合わせを、ポリエーテルスルホンとPVP、PVA及び他の親水性ポリマーなどの糸内部の透過性向上ハイドロゲルの混合物とで約40重量までのクロロホルムにおいて溶解することができ、それにより、内部人工器官に塗布できる少なくとも0.04ハイドロゲルを含む溶液を生じる。メッシュ繊維によって形成された孔には、その後、活性薬剤溶液揮発性溶媒中の2溶液中にメッシュ繊維でコーティングされたステントを浸漬することにより、ラパマイシンが充填される。実施例11:内部人工器官のメッシュ繊維コーティングを含む糸間活性薬剤界面活性剤を添加していない実施例8に係る内部人工器官をメッシュ繊維でコーティングする。続いて、糸の隙間を、浸漬法及び塗膜の毛細血管の特性を活用することによって、溶液を含む活性薬剤で充填する。b同様に、規定量の活性薬剤を含む溶液を表面にスプレーし、その後、乾燥させることにより、メッシュ繊維コーティング上に純粋な活性薬剤層を塗布することができる。c活性薬剤を含む溶液に浸漬することによって、メッシュ繊維コーティングに、最も簡単な方法で別の又は同じ活性薬剤を充填できる。毛細管力によってメッシュ繊維の孔には活性薬剤が充填される。d同じ方法で、異なる活性薬剤を個別に塗布できる、例えば、eメッシュ繊維の孔に薬剤を充填すると、血管壁における活性薬剤の取り込みが加速される。e制御された且つ時間変位の活性薬剤を放出することができるようなPLGA50/50などの短期的な生分解性ポリマーによる孔の充填。f前述の変形の任意の組み合わせ。"